(57)【要約】  本発明は、一般的には抗ウィルス応用分野における金属からなる新規なナノ材料の使用法に関する。そのようなナノ材料は、たとえば、高電力パルス化プラズマ・プロセスを使用して作製することができ、プラズマ・プロセスは、非凝集ナノ材料を形成するとき、前駆物質（すなわちアセチレンまたはメタンなどの気体前駆物質）と共に金属について任意選択で実施することができる。本発明の実施形態では、金属はナノ銀である。任意選択で、ナノ材料はまた、カルビンの形態にあることを含めて炭素を備えることも可能である。【選択図】図４
2008523063.tif 000002
【特許請求の範囲】
【請求項１】
（ａ）ほぼ非凝集性のナノ粒子の組成を選択するステップであって、前記ナノ粒子が金属を含んでおり、
（ｂ）前記ナノ粒子を抗ウィルス剤として使用するステップとを含むプロセス。
【請求項２】
前記金属が銀を含む請求項１に記載のプロセス。
【請求項３】
前記金属が、銀、銅、銅、鉄、コバルト、ニッケル、それらの酸化物、およびそれらの組合せ、ならびにそれらの合金からなる群から選択された金属を含む請求項１に記載のプロセス。
【請求項４】
前記組成が、第２金属をさらに含む請求項１または２に記載のプロセス。
【請求項５】
前記組成が、炭素をさらに含む請求項１から３または４に記載のプロセス。
【請求項６】
前記炭素が、カルビンの形態にある炭素を含む請求項５に記載のプロセス。
【請求項７】
前記組成が、ナノ粉末の形態にある請求項１から５または６に記載のプロセス。
【請求項８】
前記ナノ粒子が、高電力パルス化プラズマ・プロセスを使用して形成される請求項１から６または７に記載のプロセス。
【請求項９】
前記高電力パルス化プラズマ・プロセスが、前駆物質の使用を含み、前記前駆物質が炭素を含む請求項８に記載のプロセス。
【請求項１０】
前記前駆物質が、気体前駆物質である請求項９に記載のプロセス。
【請求項１１】
前記気体前駆物質が、アセチレン、メタン、およびそれらの組合せからなる群から選択される請求項１０に記載のプロセス。
【請求項１２】
前記ナノ金属が、せいぜい約２５ｎｍの平均サイズを有する請求項１から１０または１１に記載のプロセス。
【請求項１３】
前記ナノ金属の前記平均サイズが、せいぜい約１５ｎｍである請求項１２に記載のプロセス。
【請求項１４】
前記ナノ金属の前記平均サイズが、せいぜい約８ｎｍである請求項１２に記載のプロセス。
【請求項１５】
前記組成が、少なくとも約１０μｇ／ｍｌの濃度において抗ウィルス剤として使用される請求項１から１３または１４に記載のプロセス。
【請求項１６】
前記濃度が、少なくとも約１００μｇ／ｍｌである請求項１５に記載のプロセス。
【請求項１７】
前記濃度が、少なくとも約１０００μｇ／ｍｌである請求項１６に記載のプロセス。
【請求項１８】
前記組成が、少なくとも１時間、抗ウィルス剤として使用される請求項１から１６または１７に記載のプロセス。
【請求項１９】
前記組成が、１時間後に少なくとも約Ｌｏｇ２の減少を有する請求項１から１６または１７に記載のプロセス。
【請求項２０】
前記組成が、１時間後に少なくとも約Ｌｏｇ３の減少を有する請求項１から１６または１７に記載のプロセス。
【請求項２１】
前記組成が、１時間後に少なくとも約Ｌｏｇ４の減少を有する請求項１から１６または１７に記載のプロセス。
【請求項２２】
前記組成が、１時間後に少なくともほぼ完全な殺傷を有する請求項１から１６または１７に記載のプロセス。
【請求項２３】
前記組成が、溶液に分散する請求項１から２１または２２に記載のプロセス。
【請求項２４】
組成が、約０．０００１％と１０％の間の濃度において前記溶液に添加される請求項２３に記載のプロセス。
【請求項２５】
前記溶液が、抗ウィルススプレーとして使用される請求項２３または２４に記載のプロセス。
【請求項２６】
前記溶液が、カウンタトップ、シンク、トイレット、ウッド・デッキ、病院用ベッド・フレーム、床、金属、プラスチック、コンクリート、岩、石工、空気または液体フィルタ媒質、皮膚、および外傷からなる群から選択された表面上において使用される請求項２３から２４または２５に記載のプロセス。
【請求項２７】
前記溶液が、殺菌および緩衝溶液である請求項２３から２５または２６に記載のプロセス。
【請求項２８】
前記溶液が食塩水である請求項２７に記載にプロセス。
【請求項２９】
前記溶液が、眼球のウィルスを不活性化するために（ｉ）鼻噴霧として、（ｉｉ）点眼として、（ｉｉｉ）吸入器溶液として、呼吸システムのウィルスを不活性化するために（ｉｖ）呼吸器溶液として、および（ｖ）それらの組合せからなる群から選択された用途において使用される請求項２７または２８に記載のプロセス。
【請求項３０】
前記組成が、織物、プラスチック、塗料、もしくは産業用コーティングの内部において、またはその表面上において使用される請求項１から２１または２２に記載のプロセス。
【請求項３１】
前記組成が、コーティングとして使用される請求項１から２１または２２に記載のプロセス。
【請求項３２】
前記コーティングが、時間と共に磨耗する請求項３１に記載のプロセス。
【請求項３３】
前記組成が、ティッシュ、包帯、女性用製品、おむつ、ガーゼ、衣服および生地、ならびに洗浄スポンジからなる群から選択された材料において使用される請求項１から２１または２２に記載のプロセス。
【請求項３４】
前記組成が、抗ウィルス効力を提供するように使用可能な製品において使用され、前記製品が、クリーム、ローション、ペースト、軟膏、およびそれらの組合せからなる群から選択される請求項１から２１または２２に記載のプロセス。
【請求項３５】
前記製品が、約０．０００１％から約１０％の間の量において前記組成を含む請求項３４に記載のプロセス。
【請求項３６】
前記製品が、開いた外傷に適用される請求項３４または３５に記載のプロセス。
【請求項３７】
前記ナノ粒子が、内科プロセスにおいて抗ウィルス剤として使用される請求項１から２１または２２に記載のプロセス。
【請求項３８】
前記金属が、選択されたタンパク質または抗体に結合される請求項１から２１または２２に記載のプロセス。
【請求項３９】
前記組成を医薬品送達システムに組み込むことをさらに含む請求項１から２１または２２に記載のプロセス。
【請求項４０】
前記医薬品送達システムが、ポリ（２−ヒドロキシエチルメタクリレート）、ポリ（Ｎ−ビニルピロリドン）、ポリ（メチルメタクリレート）、ポリ（ビニルアルコール）、ポリ（アクリル酸）、ポリアクリルアミド、ポリ（エチレン−コ−ビニルアセテート）、ポリ（エチレングリコール）、ポリ（メタクリル酸）、ポリラクチド（ＰＬＡ）、ポリグリコリド（ＰＧＡ）、ポリ（ラクチド−コ−グリコリド）（ＰＬＧＡ）、ポリ無水物、ポリオルソエステル、およびそれらの組合せからなる群から選択された材料を含む請求項３９に記載のプロセス。
【請求項４１】
前記医薬品送達システムが、前記ナノ粒子を特定の治療する部位に送達することと、前記ナノ粒子の放出を調節することと、前記ナノ粒子の放出を制御することとの少なくとも１つを備える請求項３９または４０に記載のプロセス。
【請求項４２】
前記医薬品送達システムが、ｐＨ、濃度勾配、温度、およびそれらの組合せからなる群から選択された変化に反応する請求項３９から４０または４１に記載のプロセス。
【請求項４３】
前記医薬品送達システムが、外部刺激に反応し、前記外部刺激が、超音波処理、放射、磁場、温度変化、および電場からなる群から選択される請求項３９から４１または４２に記載のプロセス。
【請求項４４】
前記ナノ粒子が、ＨＳＶ−１、ＢＶＤＶ、ネコ・カリチウィルス、アデノウィルス、およびそれらの組合せからなる群から選択されたウィルスを処置するために使用される請求項１から４２または４３に記載のプロセス。
【発明の詳細な説明】
【技術分野】
【０００１】
本特許出願は、米国特許出願第６０／６３３６７１号（２００４年１２月６日出願）の以前の出願日の利益を主張し、この出願は、「Ａｎｔｉ−Ｖｉｒａｌ  Ｕｓｅｓ  ｏｆ  Ｃａｒｂｏｎ  ａｎｄ  Ｍｅｔａｌ  Ｎａｎｏｍａｔｅｒｉａｌ  Ｃｏｍｐｏｓｉｔｉｏｎｓ」という名称であり、Ｍｉｇｕｅｌ  Ｊｏｓｅ  Ｙａｃａｍａｎ、Ｋｕｒｔ  Ａ．Ｓｃｈｒｏｄｅｒ、Ｓｃｈｒｏｄｅｒ、Ｋａｒｌ  Ｍａｔｈｅｗ  Ｍａｒｔｉｎ、およびＤａｒｒｉｎ  Ｌ  Ｗｉｌｌａｕｅｒが発明者である。この出願は、本発明の譲渡人に譲渡されている。
【０００２】
本出願は、以下の特許出願にも関する。
【０００３】
Ｋｕｒｔ  Ｓｃｈｒｏｄｅｒ  およびＫａｒｌ  Ｍａｔｔｈｅｗ  Ｍａｒｔｉｎが発明者であり、（「ＰＣＴ０５／０２７７１１出願」）、米国特許出願第６０／５９８７８４号（２００５年８月４日出願）および第６０／６２０１８１号（２００４年１０月１９日出願）の以前の出願日の利益を主張する、「Ｃａｒｂｏｎ  Ａｎｄ  Ｍｅｔａｌ  Ｎａｎｏｍａｔｅｒｉａｌ  Ｃｏｍｐｏｓｉｔｉｏｎ  Ａｎｄ  Ｓｙｎｔｈｅｓｉｓ」という名称の２００５年８月４日に出願されたＰＣＴ特許出願第ＰＣＴ／ＵＳ２００５／０２７７１１号。この２つの仮特許出願は、ＰＣＴ０５／０２７７１１出願と同じ名称および名前の発明者を有する。
【０００４】
「Ｎａｎｏｐｏｗｄｅｒ  Ｓｙｎｔｈｅｓｉｓ  Ｕｓｉｎｇ  Ｐｕｌｓｅｄ  Ａｒｃ  Ｄｉｓｃｈａｒｇｅ  ａｎｄ  Ａｐｐｌｉｅｄ  Ｍａｇｎｅｔｉｃ  Ｆｉｅｌｄ」という名称で、Ｋｕｒｔ  ＳｃｈｒｏｄｅｒおよびＤｏｕｇ  Ｊａｃｋｓｏｎが発明者である、２００３年９月２４日に出願された米国特許出願第１０／６６９８５８号（「‘８５８特許出願」）。
【０００５】
「Ｒａｄｉａｌ  Ｐｕｌｓｅｄ  Ａｒｃ  Ｄｉｓｃｈａｒｇｅ  Ｇｕｎ  Ｆｏｒ  Ｓｙｎｔｈｅｓｉｚｉｎｇ  Ｎａｎｏｐｏｗｄｅｒｓ」という名称で、Ｋｕｒｔ  ＳｃｈｒｏｄｅｒおよびＤｏｕｇ  Ｊａｃｋｓｏｎが発明者である、２００４年８月１７日に出願された米国特許第６７７７６３９号。
【０００６】
上記で特定された出願および特許のそれぞれは、参照によって本明細書に組み込まれている。
【０００７】
本発明は、一般的には、抗ウィルス応用分野における金属からなる新規なナノ材料の使用法に関する。そのようなナノ材料は、たとえば、高電力パルス化プラズマ・プロセスを使用して作製することができ、このプラズマ・プロセスは、非凝集ナノ材料を形成するとき、前駆物質（すなわち、アセチレンまたはメタンなどの気体前駆物質）と共に金属について任意選択で実施することができる。本発明の実施形態では、金属はナノ銀である。任意選択で、ナノ材料はまた、カルビン（ｃａｒｂｙｎｅ）の形態にあることを含めて、炭素を備えることも可能である。
【背景技術】
【０００８】
抗菌剤の分野では、多くの化合物が使用される。従来、抗生物質が、細菌の呼吸機能を破壊し、タンパク質合成または細胞壁形成などの代謝機能を破壊し、あるいは細菌のＤＮＡまたはＲＮＡの形成を遮断することによって、細菌を殺傷するために使用される。これらのすべての場合において、抗生物質は、生きている細胞の機能のいくつかを破壊または遮断することによって作用する。抗細菌剤として長く使用されてきた１つの材料は、銀である。銀は、水を精製するために昔のローマ人によって使用され、現在は広範囲の抗生物質として医療の分野で使用されている。銀が作用する機構は、徹底的に研究されてきた。一般的な見解は、銀は、細胞壁の生成を破壊するために銀イオンを放出することによって作用し、ＤＮＡの生成を阻害するというものである。Ｑ．Ｌ．Ｆｅｎｇ、Ｊ．Ｗｕ、Ｇ．Ｑ．Ｃｈｅｎ、Ｆ．Ｚ．Ｃｕｉ、Ｔ．Ｎ．Ｋｉｍ、Ｊ．Ｏ．Ｋｉｍ、「Ａ  ｍｅｃｈａｎｉｓｔｉｃ  ｓｔｕｄｙ  ｏｆ  ｔｈｅ  ａｎｔｉｂａｃｔｅｒｉａｌ  ｅｆｆｅｃｔ  ｏｆ  ｓｉｌｖｅｒ  ｉｏｎｓ  ｏｎ  Ｅｓｃｈｅｒｉｃｈｉａ  ｃｏｌｉ  ａｎｄ  Ｓｔａｐｈｙｌｏｃｏｃｃｕｓ  ａｕｒｅｕｓ」、Ｊｏｕｒｎａｌ  ｏｆ  Ｂｉｏｍｅｄｉｃａｌ  Ｍａｔｅｒｉａｌｓ  Ｒｅｓｅａｒｃｈ、Ｖｏｌｕｍｅ５２、Ｉｓｓｕｅ４、６６２〜６６８ページ、２０００年１０月３日による刊行物は、これらの機構の詳細の多くを議論している。
【０００９】
Ｗｅｓｔａｉｍ  Ｔｅｃｈｎｏｌｏｇｉｅｓ，Ｉｎｃ．も、米国特許第５８３７２７５号、第５４５４８８６号、および第５９５８４４０号において議論されたようなナノスケールの構造を含む銀を使用することによって、銀を抗細菌剤として使用した。この場合、大量のミクロン銀に対する銀の高い表面積対容積比は、より大きなサイズの銀より良好なイオン放出を与えるようである。さらに、Ｗｅｓｔａｉｍ  Ｔｅｃｈｎｏｌｏｇｉｅｓは、銀のイオン放出を促進するために、ナノ構造において欠陥を創出することを特に議論した。この銀抗細菌剤は、外傷用包帯から医療デバイス上のコーティングまで、多くの様々な応用分野において使用される。
【００１０】
最近、ＳｏｎｄｉおよびＳａｌｏｐｅｋ−Ｓｏｎｄｉは、銀のナノ粒子が細菌を殺傷する異なる機構をも有する可能性があることを示唆する論文「Ｓｉｌｖｅｒ  Ｎａｎｏｐａｒｔｉｃｌｅｓ  ａｓ  ａｎｔｉｍｉｃｒｏｂｉａｌ  ａｇｅｎｔ：ａ  ｃａｓｅ  ｓｔｕｄｙ  ｏｎ  Ｅ．ｃｏｌｉ  ａｓ  ａ  ｍｏｄｅｌ  ｆｏｒ  Ｇｒａｍ−ｎｅｇａｔｉｖｅ  ｂａｃｔｅｒｉａ」、Ｊｏｕｒｎａｌ  ｏｆ  Ｃｏｌｌｏｉｄ  ａｎｄ  Ｉｎｔｅｒｆａｃｅ  Ｓｃｉｅｎｃｅ  ２７５（２００４）、１７７〜１８２ページを発表した。彼らの研究において、より小さなナノ粒子が細菌との直接相互作用を有することが判明したが、殺傷の正確な機構は未確認であった。彼らの試験において、銀粒子は、細胞壁を貫通し、そしてそのことが最終的には細菌を殺傷することを示した。
【００１１】
これらのすべての抗菌剤において、殺傷が行われる機構は、細胞の生物活性の破壊であった。この理由で、抗菌剤はウィルスに対して作用しない。ウィルスは、生きている有機体ではなく、タンパク質の薄いコートに包まれた核酸（ＤＮＡまたはＲＮＡ）の部分である。ウィルスは、細菌または細胞などの他の微生物に付着し、それにより、ホスト有機体が破裂して、新しいウィルスを放出するまで、ホスト有機体がそれ自体の内部でさらにウィルスを再生し始めるようにホスト有機体を変換する一連の事象が生じる。
【特許文献１】米国特許第６７７７６３９号明細書
【特許文献２】米国特許第５８３７２７５号明細書
【特許文献３】米国特許第５４５４８８６号明細書
【特許文献４】米国特許第５９５８４４０号明細書
【非特許文献１】Ｑ．Ｌ．Ｆｅｎｇ、Ｊ．Ｗｕ、Ｇ．Ｑ．Ｃｈｅｎ、Ｆ．Ｚ．Ｃｕｉ、Ｔ．Ｎ．Ｋｉｍ、Ｊ．Ｏ．Ｋｉｍ、「Ａ  ｍｅｃｈａｎｉｓｔｉｃ  ｓｔｕｄｙ  ｏｆ  ｔｈｅ  ａｎｔｉｂａｃｔｅｒｉａｌ  ｅｆｆｅｃｔ  ｏｆ  ｓｉｌｖｅｒ  ｉｏｎｓ  ｏｎ  Ｅｓｃｈｅｒｉｃｈｉａ  ｃｏｌｉ  ａｎｄ  Ｓｔａｐｈｙｌｏｃｏｃｃｕｓ  ａｕｒｅｕｓ」、Ｊｏｕｒｎａｌ  ｏｆ  Ｂｉｏｍｅｄｉｃａｌ  Ｍａｔｅｒｉａｌｓ  Ｒｅｓｅａｒｃｈ、Ｖｏｌｕｍｅ５２、Ｉｓｓｕｅ４、６６２〜６６８ページ、２０００年１０月３日
【非特許文献２】ＳｏｎｄｉおよびＳａｌｏｐｅｋ−Ｓｏｎｄｉ「Ｓｉｌｖｅｒ  Ｎａｎｏｐａｒｔｉｃｌｅｓ  ａｓ  ａｎｔｉｍｉｃｒｏｂｉａｌ  ａｇｅｎｔ：ａ  ｃａｓｅ  ｓｔｕｄｙ  ｏｎ  Ｅ．ｃｏｌｉ  ａｓ  ａ  ｍｏｄｅｌ  ｆｏｒ  Ｇｒａｍ−ｎｅｇａｔｉｖｅ  ｂａｃｔｅｒｉａ」、Ｊｏｕｒｎａｌ  ｏｆ  Ｃｏｌｌｏｉｄ  ａｎｄ  Ｉｎｔｅｒｆａｃｅ  Ｓｃｉｅｎｃｅ  ２７５（２００４）、１７７〜１８２ページ
【発明の開示】
【発明が解決しようとする課題】
【００１２】
免疫システムは、ウィルスが宿主細胞に結合することができないように、ウィルスに結合する抗体を生成することによってウィルスに反応する。したがって、各ウィルスについて、特定の抗体が存在しなければならない。これは、ウィルスにおけるＤＮＡ構造の多数の順列のために、抗ウィルス剤の創出を非常に困難にする。さらに、免疫システムは、ウィルスを殺傷するためにコア本体の温度を上昇させることによって、しばしばウィルスに応答する。したがって、加熱せずにウィルスを殺傷することができる広範囲の殺傷を有する抗ウィルス剤が必要である。
【課題を解決するための手段】
【００１３】
本発明は、一般的には、抗ウィルス剤として使用される金属からなるナノ材料の使用法に関する。たとえば、ＰＣＴ０５／０２７７１１出願および‘８５８特許出願に記載された高電力パルス・プラズマ・プロセスは、ナノ金属を備える材料を作製する（本発明では、ナノは、約１ミクロンより小さい寸法を有する材料を指す。一般的には、寸法は、約５００ｎｍ未満であり、およびさらに約１００μｍ未満である）。本発明の実施形態では、金属は、ナノ銀とすることができる。さらに、ナノ材料は、カルビンの形態にあることを含めて炭素をさらに備えることが可能である。そのような炭素は、ナノ材料を形成するとき、高電力パルス化プラズマ・プロセス中に前駆物質（すなわち、アセチレンまたはメタンなどの気体前駆物質）を使用することによって、ナノ材料の内部に含むことが可能である。本発明の実施形態において使用されるナノ材料は、ナノ材料を抗ウィルス応用分野に使用することを可能にする属性および特性の組合せを有する。
【００１４】
本発明の一実施形態は、ナノサイズの銀／炭素複合物を抗ウィルス剤として使用する。いくつかの実施形態では、組成は、約２５ｎｍ未満の平均サイズを有するナノ粉末の形態にあり、他の実施形態では、平均は約８ｎｍより小さい。
【００１５】
すべての現在の文献は、銀の抗細菌特性が細菌の生物活性に関連することを教示するので、文献は、銀が有効な抗ウィルス剤ではないと示唆する。それにもかかわらず、このナノサイズの銀／炭素複合物は、抗ウィルス剤としてきわめて有効であることが示されている。
【発明を実施するための最良の形態】
【００１６】
ナノ金属材料は、固有の特性を利用するために使用することができる。そのようなナノ材料には、ＰＣＴ０５／０２７７１１出願および‘８５８特許出願に記載されているプロセスによって作製されたものがある。本発明において使用することができるナノ金属の例には、以下がある。
【００１７】
（ａ）ＰＣＴ０５／０２７７１１出願の実施例１に記載されたプロセスを使用して、炭化水素気体を有さずに作製された７７ｎｍ銀組成。図１はこの作製された材料を示す。
【００１８】
（ｂ）ＰＣＴ０５／０２７７１１出願の実施例１に記載されたプロセスを使用して、４４−ｐｐｍの濃度のアセチレンを追加することによって作製された４５ｎｍ銀／炭素組成。図２は、この作製された材料を示す。
【００１９】
（ｃ）ＰＣＴ０５／０２７７１１出願の実施例１に記載されたプロセスを使用して、８８００−ｐｐｍの濃度のメタンを使用することによって作製された３０ｎｍ銀／炭素組成。図３は、この作製された材料を示す。
【００２０】
（ｄ）ＰＣＴ０５／０２７７１１出願の実施例１に記載されたプロセスを使用して、４４０−ｐｐｍの濃度のアセチレンを追加することによって作製された２８ｎｍ銀／炭素組成。図４は、この作製された材料を示す。
【００２１】
（ｅ）ＰＣＴ０５／０２７７１１出願の実施例１に記載されたプロセスを使用して、４００−ｐｐｍの濃度のアセチレンを追加することによって作製された２５ｎｍ銀／炭素組成。この組成は、２２ｍ２／ｇ（ＢＥＴ）の比表面積を有し、９７重量％の銀および３重量％の炭素である。図５Ａ〜Ｂは、この作製された材料を示す。
【００２２】
（ｆ）ＰＣＴ０５／０２７７１１出願の実施例１に記載されたプロセスを使用して、４，４００−ｐｐｍの濃度のアセチレンを追加することによって作製された２２ｎｍ銀／炭素組成。図６は、この作製された材料を示す。
【００２３】
（ｇ）ＰＣＴ０５／０２７７１１出願の実施例１に記載されたプロセスを使用して、４４，０００−ｐｐｍの濃度のアセチレンを追加することによって作製された１０ｎｍ銀／炭素組成。このプロセスは、７０重量％の銀および３０重量％の炭素である６０ｍ２／ｇの比表面積を有する材料をもたらした。この材料の炭素構造は、図７Ａ〜Ｃに示されるような金属ナノ粒子の湾曲表面上に付着した炭素の「層」のように見える異なるモルフォロジ（ｍｏｒｐｈｏｒｏｇｙ）を有する。図７Ａの暗い要素は、分離した銀粒子を示し、一方、銀粒子の高い結晶性は図７Ｃに示され、格子平面の存在によって明らかである。ほとんどの部分について、銀粒子は離散的であり、炭素構造の内部に散在する。図８も、この作製された材料を示す。
【００２４】
（ｈ）ＰＣＴ０５／０２７７１１出願の実施例１に記載されたプロセスを使用して、４４，０００−ｐｐｍの濃度のアセチレンを追加することによって作製された９ｎｍ銀／炭素組成。図９は、この作製された材料を示す。
【００２５】
（ｉ）‘８５８特許出願に記載されたプロセスを使用して作製された銀／炭素組成。図１０Ａ〜Ｆは、これらの作製された材料を示す。
【００２６】
（ｊ）ＰＣＴ０５／０２７７１１出願の実施例１に記載されたプロセスを使用して、８，８００ｐｐｍの濃度のメタンを追加することによって作製された銀／炭素組成。図１１Ａ〜Ｃは、この作製された材料を示す。これらの図は、カルビンの存在を示し、点在する銀粒子を有するからみ合った炭素の層を反映する。この組成は、１９ｍ２／ｇの比表面積を有し、９８．５／１．５の銀および炭素の質量をそれぞれ有していた。
【００２７】
（ｋ）ＰＣＴ０５／０２７７１１出願の実施例２に記載されたプロセスを使用して、４４，０００ｐｐｍの濃度のアセチレンを追加することによって作製された銅／炭素組成。図１２Ａ〜Ｄは、この作製された材料を示す。これらの図は、グラファイトおよびフラーレンの炭素の存在を示す。この組成は、４４ｍ２／ｇの比表面積を有し、２０重量％の銅および８０重量％の炭素の質量含有量を有していた。
【００２８】
（ｌ）ＰＣＴ０５／０２７７１１出願の実施例３に記載されたプロセスを使用して、４，４００ｐｐｍの濃度のアセチレンを追加することによって作製された鉄／炭素組成。図１３Ａ〜Ｂは、この作製された材料を示す。この組成は、６５ｍ２／ｇの比表面積を有していた。
【００２９】
（ｍ）ＰＣＴ０５／０２７７１１出願の実施例４に記載されたプロセスを使用して、アセチレンを追加することによって作製された鉄／銀／炭素組成／合金。図１４Ａ〜Ｂは、この作製された材料を示す。
【００３０】
これらおよび他のナノ材料は、Ｎａｎｏｔｅｃｈｎｏｌｏｇｉｃｓ，Ｉｎｃ．［テキサス州オースチン在］から得ることが可能である。
【００３１】
抗ウィルス剤として使用されるナノ材料は、炭素構造内に散在することができる離散金属粒子（通常は銀）を有する。しばしば、ナノ材料内の炭素構造自体は、カルビン構造を含む。そのような銀／炭素複合物のＴＥＭ画像は、小さい離散銀粒子上にコーティングが存在しないことを示す。多くのプロセスは、粒子を離散して維持するために、表面活性剤または分散剤などの表面機能を必要とする。その結果、炭素マトリックスの銀粒子は、他の銀より高い反応性の表面を有する。これは、このプロセスで作製された他の金属より銅、鉄、金などに当てはまるようである。これらのナノ材料のこの特性により、この材料は抗ウィルス剤となると考えられる。
抗ウィルスの使用法
新しいナノ金属材料（銀／炭素組成など）の新規な使用法は、それらを抗ウィルス剤として使用することである。たとえば、銀（およびより具体的にはナノ銀が放出する銀イオン）は、抗細菌性の特性を有することが長く知られてきた。文献は、イオンが細菌の代謝機能を阻害し、細菌の最後をもたらすことを示唆する。銀は、ウィルスに対して無効であることが示されているが、その理由は、ウィルスは、銀イオンとの相互作用を可能にする代謝機能を有さないからである。新しい銀／炭素材料は、そのウィルス破壊性の有効性を判定するために試験された。いくつかのウィルスに対する試験が、「Ｓｔａｎｄａｒｄ  Ｔｅｓｔ  Ｍｅｔｈｏｄ  ｆｏｒ  Ｅｆｆｉｃａｃｙ  ｏｆ  Ａｎｔｉｍｉｃｒｏｂｉａｌ  Ａｇｅｎｔｓ  Ａｇａｉｎｓｔ  Ｖｉｒｕｓｅｓ  ｉｎ  Ｓｕｓｐｅｎｓｉｏｎ」という名称のＡｍｅｒｉｃａｎ  Ｓｏｃｉｅｔｙ  ｆｏｒ  Ｔｅｓｔ  Ｍａｔｅｒｉａｌｓ（ＡＳＴＭ）試験方法Ｅ１０５２−９６を使用して実施された。試験は、広範囲のウィルス族を代表するウィルスについて実施された。試験は、ＲＮＡおよびＤＮＡに基づくウィルス、ならびにエンベロープ・ウィルスおよび非エンベロープ・ウィルスの大きな変異体および小さな変異体を含んでいた。具体的には、試験は、単純疱疹ウィルス−１（ＨＳＶ−１）、ウシ下痢ウィルス（ＢＶＤＶ；ヒトＣ型肝炎のサロゲート）、ネコ・カリチウィルス（ノーウォークのサロゲート）、およびアデノウィルスについて実施された。
【００３２】
すべての試験は、１０ｎｍ銀／炭素組成の３つの異なる濃度で脱イオン水における１０ｅ６  ＣＦＵ（コロニー形成単位）で実施された（上記および図７Ａ〜Ｃおよび８に示された組成（ｇ））。以下の表Ａは、異なるウィルスについてのこの試験の結果を反映する（１時間の暴露時間）。
【００３３】
【表１】
2008523063.tif 000003
【００３４】
表Ａのデータは、銀／炭素組成がウィルスに対して著しい効力を有し、効力が宿主細胞の毒性レベルより低いレベルにおいて生じたことを示す。すなわち、ウィルスを不活性化する濃度において、宿主細胞は影響を受けない。試験の結果は、銀／炭素組成が、ウィルスが宿主細胞を使用して複製する能力を阻害し、本質的にウィルスを終結させたことを示す。
【００３５】
これらの試験の結果は、ナノ銀の組成がウィルスを瞬時に殺傷し、１時間に１０００μｇ／ｍｌの濃度の組成がＨＳＶ−１を完全に殺傷したことを示す。業界では、抗ウィルス静剤（ａｎｔｉ−ｖｉｒａｌ  ｓｔａｔｉｃ  ａｇｅｎｔｓ）は、成長を阻害する材料であると考えられている。これらの材料は、通常、少なくともＬｏｇ０の減少を有する。材料は、少なくともＬｏｇ２の減少、しばしばＬｏｇ３の減少が存在する場合、抗ウィルス特性を有すると一般に考えられる。基準に応じて、「完全殺傷」は、少なくともＬｏｇ４または少なくともＬｏｇ６の減少の間として定義される。現在の試験は、１時間について実施されたが、当業者なら、これらの試験の時間感度を認識するであろう。しばしば、さらなるウィルス殺傷が、抗ウィルス剤に長い時間暴露することでおこる。
【００３６】
追加の試験が、２５ｎｍ銀／炭素組成を使用してＨＩＶｉｉｉｂウィルス（ＨＩＶ−１の実験室株）に暴露されたＣＤ４＋ＭＴ２細胞について実施された（上記および図５Ａ〜Ｂに示された組成（ｅ））。当初の試験は、正常細胞に対する毒性濃度を決定するために実施され、次いで、細胞毒性レベル未満の材料濃度を使用してウィルスに暴露された細胞について、試験が実施された。新しい材料は、ウィルスの完全な不活性化を示した。異なる濃度の２５ｎｍ銀／炭素組成に暴露されたＨＩＶ−１によるＭＴ−２におけるシンシチウムのパーセンテージは、図１５に反映されている。
【００３７】
追加の試験が、なぜナノ銀組成が具体的には銀イオンを含む他の銀材料とは異なる振舞いをするのかを特定するために実施された。ＴＥＭ画像は、主に２０面体または１０面体（ｄｅｃｈｅｄｒａｌ）のモルフォロジを有する０〜１０ｎｍの範囲の粒子がウィルスと相互作用したことを示す。これらの粒子は、そのモルフォロジのためにより反応性である傾向があると考えられる。
【００３８】
したがって、せいぜい約２５ｎｍの平均サイズを有するようなより小さいナノ金属組成（ナノ銀など）が、一般的には、より大きなナノ金属組成より優れた抗ウィルス有効性を示すようである。また、せいぜい約１５ｎｍおよび次いでせいぜい約８ｎｍなど、平均サイズがさらに小さくなるにつれ、有効性は再び、一般に漸進的により良好になるようである。したがって、非凝集ナノ金属組成を形成する能力は（ＰＣＴ０５／０２７７１１出願および‘８５８特許出願に記載されたプロセスによるなど）有利である。
【００３９】
試験はまた、ナノ銀組成のイオン放出を監視するためにも実施された。結果は、イオン放出は維持されなかったことを示した。したがって、銀粒子のモルフォロジの反応性により、粒子はウィルスを不活性化することが可能であると考えられた。
【００４０】
この理論によって制約されることを意図しないが、本出願人は、ナノ銀の抗ウィルス有効性を可能にし得る他の態様は、銀粒子を囲む炭素構造でもあると考えられるとさらに考慮する。ＴＥＭ画像およびＥＥＬＳスペクトルは、いくつかの実施形態では、炭素がケージ化カルビン構造からなると示唆する。分析は、カルビン構造は、銀粒子の周りにケージを形成し、銀粒子を離散して維持することが可能であると示唆する。実験は、粒子が電子ビームと当たるとき、粒子がカルビン構造から放出されることを示す。さらに、炭素構造は、より小さい粒子が容易に放出または除去されることを可能にし、一方、より大きい粒子を優先的に保持することによって、あるタイプのフィルタとして作用することが可能であるようである。これにより、銀ナノ粒子（または他の金属ナノ粒子）が、ケージから有機体の特定の部位に送達される可能性を可能にし得る。この放出効果を図１６において見ることができる。
【００４１】
図１６において、カルビン構造内に含まれていた粒子は、ＴＥＭ炭素格子に移動している。ＴＥＭ格子は、画像の左側に位置し、一方、カルビン構造は、画像の中心のより軽量な球状構造にある。
【００４２】
これらの結果は、ウィルスをナノ銀組成にさらすことによって、ナノ銀組成を抗ウィルス剤として使用することができることを反映している。銅、銅酸化物、鉄、コバルト、ニッケル、および銀酸化物などの他のナノ金属材料も、有効な抗ウィルス剤であると考えられる。
【００４３】
材料を様々な化合物に組み込むことにより、多くの異なる応用分野を創出することができる。１つのそのような産物は、水またはＩＰＡなどの溶液に中程度の添加量（０．０００１％〜１０％）において材料を分散させるものである。次いで溶液は、表面上のウィルスを無効にする抗ウィルススプレーとして使用することができる。溶液は表面上に噴霧され、液体は蒸発して、任意のウィルスを無効にするようにナノ粒子を表面上に残す。可能な表面には、カウンタトップ、シンク、トイレット、ウッド・デッキ、病院用ベッド・フレーム、床、金属、プラスチック、コンクリート、岩、石工、空気または液体フィルタ媒質、皮膚、および外傷があるが、これに限定されるものではない。材料はまた、眼および呼吸システムのウィルスを不活性化するために、鼻噴霧、点眼、または吸入器溶液として使用するように食塩水などの殺菌および緩衝溶液に取り入れることができる。材料はまた、ウィルスを輸送する、またはウィルスが残存することを可能にする織物およびコーティングなどの製品において使用することもできる。
【００４４】
材料を織物、プラスチック、塗料、産業用コーティングなどに取り入れることによって、ナノ銀組成（または他のナノ金属組成）は、ウィルスを無効にするために利用可能である。たとえば、銀は、後に表面上に塗装されるラテックス塗料内に分散させることができる。塗料内の銀は、ウィルスを無効にする。追加の活動を促進することを補助するために、コーティングは、所与の時間にわたって磨耗するように設計されるものとすることが可能である。これにより、粒子を連続的に暴露させ、向上した性能を有する。たとえば、材料は、表面に加えられて時間の経過に共に磨耗するアクリル・ラテックス・ワックスなどのコーティングに取り入れることができる。織物などの多孔性または浸透性の媒体では、ウィルスは、表面に存在せず、製品内部で生き残っている可能性がある。この応用分野では、産物中にくまなく含浸させることにより、製品に浸透するウィルスを無効にする。製品には、ティッシュ、包帯、女性用製品、おむつ、ガーゼ、衣服および生地、洗浄スポンジなどがある。
【００４５】
さらに、ナノ金属組成は、抗ウィルス性の効力を提供するために、クリーム、ローション、ペースト、または軟膏に混和することができる。たとえば、粒子は、中程度の添加量（０．０００１％〜１０％）でワセリンに混和することが可能である。次いで軟膏は、保護障壁を形成することによって、開いた外傷および潰瘍を保護するために適用することができる。
【００４６】
ナノ金属組成の他の応用分野は、内科の使用においてである。本発明の一実施形態では、銀は、選択的なウィルス効力を可能にするために、アプタマーなどで、特定のタンパク質または抗体に結合することができる。他の薬学的応用分野は、ポリ（２−ヒドロキシエチルメタクリレート）、ポリ（Ｎ−ビニルピロリドン）、ポリ（メチルメタクリレート）、ポリ（ビニルアルコール）、ポリ（アクリル酸）、ポリアクリルアミド、ポリ（エチレン−コ−ビニルアセテート）、ポリ（エチレングリコール）、ポリ（メタクリル酸）、ポリアクチド（ＰＬＡ）、ポリグリコリド（ＰＧＡ）、ポリ（ラクチド−コ−グリコリド）（ＰＬＧＡ）、ポリ無水物、ポリオルソエステルなど、時間制御医薬品送達システムに材料を組み込むことである。これにより、材料は、身体内の特定の位置に送達されたり、調節およびまたは制御が可能になる。さらに、ｐＨ、濃度勾配、温度などの環境の変化に応答するシステムを使用することができる。システムはまた、超音波処理、放射（Ｘ線、ＵＶなど）、磁場、温度変化、および電場などの外部刺激に応答することも可能である。これらのシステムにより、ウィルス効力を向上させるように、より優れた材料制御が可能になる。
【００４７】
本明細書において言及されたすべての特許および刊行物は、参照によって本明細書に組み込まれている。上述された実施形態のある上述されたある構造、機能、および動作は、本発明を実施するために必要ではなく、単に１つまたは複数の例示的な実施形態を完全にするために説明に含まれていることが理解されるであろう。さらに、上述された参照の特許および刊行物において述べられた特定の構造、機能、および動作は、本発明と関連して実施することができるが、本発明の実施には本質的ではないことも理解されるであろう。したがって、本発明は、添付の特許請求の範囲によって定義される本発明の精神および範囲から実際に逸脱せずに、具体的に説明されたものとは異なるように実施することが可能であることを理解されたい。
【図面の簡単な説明】
【００４８】
【図１】７７ｎｍ銀組成のＴＥＭ画像を示す図である。
【図２】４５ｎｍ銀／炭素組成のＴＥＭ画像を示す図である。
【図３】３０ｎｍ銀／炭素組成のＴＥＭ画像を示す図である。
【図４】２８ｎｍ銀／炭素組成のＴＥＭ画像を示す図である。
【図５Ａ】２５ｎｍ銀／炭素成のＴＥＭ画像を示す図である。
【図５Ｂ】２５ｎｍ銀／炭素成のＴＥＭ画像を示す図である。
【図６】２２銀／炭素組成のＴＥＭ画像を示す図である。
【図７Ａ】１０ｎｍ銀／炭素組成のＴＥＭ画像を示す図である。
【図７Ｂ】１０ｎｍ銀／炭素組成のＴＥＭ画像を示す図である。
【図７Ｃ】１０ｎｍ銀／炭素組成のＴＥＭ画像を示す図である。
【図８】図７Ａ〜７Ｃにも示された１０ｎｍ銀／炭素組成のＴＥＭ画像を示す図である。
【図９】９ｎｍ銀／炭素組成のＴＥＭ画像を示す図である。
【図１０Ａ】炭素／銀組成のＴＥＭ画像を示す図である。
【図１０Ｂ】炭素／銀組成のＴＥＭ画像を示す図である。
【図１０Ｃ】炭素／銀組成のＴＥＭ画像を示す図である。
【図１０Ｄ】炭素／銀組成のＴＥＭ画像を示す図である。
【図１０Ｅ】炭素／銀組成のＴＥＭ画像を示す図である。
【図１０Ｆ】炭素／銀組成のＴＥＭ画像を示す図である。
【図１１Ａ】カルビンの存在を示す銀／炭素組成のＴＥＭ画像を示す図である。
【図１１Ｂ】カルビンの存在を示す銀／炭素組成のＴＥＭ画像を示す図である。
【図１１Ｃ】カルビンの存在を示す銀／炭素組成のＴＥＭ画像を示す図である。
【図１２Ａ】グラファイトおよびフラーレンの炭素の存在を示す、銅／炭素組成のＴＥＭ画像を示す図である。
【図１２Ｂ】グラファイトおよびフラーレンの炭素の存在を示す、銅／炭素組成のＴＥＭ画像を示す図である。
【図１２Ｃ】グラファイトおよびフラーレンの炭素の存在を示す、銅／炭素組成のＴＥＭ画像を示す図である。
【図１２Ｄ】グラファイトおよびフラーレンの炭素の存在を示す、銅／炭素組成のＴＥＭ画像を示す図である。
【図１３Ａ】グラファイトおよびフラーレンの炭素の存在を示す、鉄／炭素組成のＴＥＭ画像を示す図である。
【図１３Ｂ】グラファイトおよびフラーレンの炭素の存在を示す、鉄／炭素組成のＴＥＭ画像を示す図である。
【図１４Ａ】鉄／銀／炭素の組成／合金のＴＥＭ画像を示す図である。
【図１４Ｂ】鉄／銀／炭素の組成／合金のＴＥＭ画像を示す図である。
【図１５】異なる濃度の２５ｎｍ銀／炭素組成に暴露されたＨＩＶ−１によるＭＴ−２におけるシンシチウムのパーセンテージを反映する棒グラフである。
【図１６】電子ビームによって照射された銀／炭素組成のＴＥＭ画像を示す図である。
【図１】
2008523063.tif 000004
【図２】
2008523063.tif 000005
【図３】
2008523063.tif 000006
【図４】
2008523063.tif 000007
【図５Ａ】
2008523063.tif 000008
【図５Ｂ】
2008523063.tif 000009
【図６】
2008523063.tif 000010
【図７Ａ】
2008523063.tif 000011
【図７Ｂ】
2008523063.tif 000012
【図７Ｃ】
2008523063.tif 000013
【図８】
2008523063.tif 000014
【図９】
2008523063.tif 000015
【図１０Ａ】
2008523063.tif 000016
【図１０Ｂ】
2008523063.tif 000017
【図１０Ｃ】
2008523063.tif 000018
【図１０Ｄ】
2008523063.tif 000019
【図１０Ｅ】
2008523063.tif 000020
【図１０Ｆ】
2008523063.tif 000021
【図１１Ａ】
2008523063.tif 000022
【図１１Ｂ】
2008523063.tif 000023
【図１１Ｃ】
2008523063.tif 000024
【図１２Ａ】
2008523063.tif 000025
【図１２Ｂ】
2008523063.tif 000026
【図１２Ｃ】
2008523063.tif 000027
【図１２Ｄ】
2008523063.tif 000028
【図１３Ａ】
2008523063.tif 000029
【図１３Ｂ】
2008523063.tif 000030
【図１４Ａ】
2008523063.tif 000031
【図１４Ｂ】
2008523063.tif 000032
【図１５】
2008523063.tif 000033
【図１６】
2008523063.tif 000034
【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
（ａ）ほぼ非凝集性のナノ粒子の組成を選択するステップであって、前記ナノ粒子が金属を含んでおり、
（ｂ）前記ナノ粒子を抗ウィルス剤として使用するステップとを含むプロセス。
【請求項２】
前記金属が銀を含む請求項１に記載のプロセス。
【請求項３】
前記金属が、銀、銅、銅、鉄、コバルト、ニッケル、それらの酸化物、およびそれらの組合せ、ならびにそれらの合金からなる群から選択された金属を含む請求項１に記載のプロセス。
【請求項４】
前記組成が、第２金属をさらに含む請求項１または２に記載のプロセス。
【請求項５】
前記組成が、炭素をさらに含む請求項１から３または４に記載のプロセス。
【請求項６】
前記炭素が、カルビンの形態にある炭素を含む請求項５に記載のプロセス。
【請求項７】
前記組成が、ナノ粉末の形態にある請求項１から５または６に記載のプロセス。
【請求項８】
前記ナノ粒子が、高電力パルス化プラズマ・プロセスを使用して形成される請求項１から６または７に記載のプロセス。
【請求項９】
前記高電力パルス化プラズマ・プロセスが、前駆物質の使用を含み、前記前駆物質が炭素を含む請求項８に記載のプロセス。
【請求項１０】
前記前駆物質が、気体前駆物質である請求項９に記載のプロセス。
【請求項１１】
前記気体前駆物質が、アセチレン、メタン、およびそれらの組合せからなる群から選択される請求項１０に記載のプロセス。
【請求項１２】
前記ナノ金属が、せいぜい約２５ｎｍの平均サイズを有する請求項１から１０または１１に記載のプロセス。
【請求項１３】
前記ナノ金属の前記平均サイズが、せいぜい約１５ｎｍである請求項１２に記載のプロセス。
【請求項１４】
前記ナノ金属の前記平均サイズが、せいぜい約８ｎｍである請求項１２に記載のプロセス。
【請求項１５】
前記組成が、少なくとも約１０μｇ／ｍｌの濃度において抗ウィルス剤として使用される請求項１から１３または１４に記載のプロセス。
【請求項１６】
前記濃度が、少なくとも約１００μｇ／ｍｌである請求項１５に記載のプロセス。
【請求項１７】
前記濃度が、少なくとも約１０００μｇ／ｍｌである請求項１６に記載のプロセス。
【請求項１８】
前記組成が、少なくとも１時間、抗ウィルス剤として使用される請求項１から１６または１７に記載のプロセス。
【請求項１９】
前記組成が、１時間後に少なくとも約Ｌｏｇ２の減少を有する請求項１から１６または１７に記載のプロセス。
【請求項２０】
前記組成が、１時間後に少なくとも約Ｌｏｇ３の減少を有する請求項１から１６または１７に記載のプロセス。
【請求項２１】
前記組成が、１時間後に少なくとも約Ｌｏｇ４の減少を有する請求項１から１６または１７に記載のプロセス。
【請求項２２】
前記組成が、１時間後に少なくともほぼ完全な殺傷を有する請求項１から１６または１７に記載のプロセス。
【請求項２３】
前記組成が、溶液に分散する請求項１から２１または２２に記載のプロセス。
【請求項２４】
組成が、約０．０００１％と１０％の間の濃度において前記溶液に添加される請求項２３に記載のプロセス。
【請求項２５】
前記溶液が、抗ウィルススプレーとして使用される請求項２３または２４に記載のプロセス。
【請求項２６】
前記溶液が、カウンタトップ、シンク、トイレット、ウッド・デッキ、病院用ベッド・フレーム、床、金属、プラスチック、コンクリート、岩、石工、空気または液体フィルタ媒質、皮膚、および外傷からなる群から選択された表面上において使用される請求項２３から２４または２５に記載のプロセス。
【請求項２７】
前記溶液が、殺菌および緩衝溶液である請求項２３から２５または２６に記載のプロセス。
【請求項２８】
前記溶液が食塩水である請求項２７に記載にプロセス。
【請求項２９】
前記溶液が、眼球のウィルスを不活性化するために（ｉ）鼻噴霧として、（ｉｉ）点眼として、（ｉｉｉ）吸入器溶液として、呼吸システムのウィルスを不活性化するために（ｉｖ）呼吸器溶液として、および（ｖ）それらの組合せからなる群から選択された用途において使用される請求項２７または２８に記載のプロセス。
【請求項３０】
前記組成が、織物、プラスチック、塗料、もしくは産業用コーティングの内部において、またはその表面上において使用される請求項１から２１または２２に記載のプロセス。
【請求項３１】
前記組成が、コーティングとして使用される請求項１から２１または２２に記載のプロセス。
【請求項３２】
前記コーティングが、時間と共に磨耗する請求項３１に記載のプロセス。
【請求項３３】
前記組成が、ティッシュ、包帯、女性用製品、おむつ、ガーゼ、衣服および生地、ならびに洗浄スポンジからなる群から選択された材料において使用される請求項１から２１または２２に記載のプロセス。
【請求項３４】
前記組成が、抗ウィルス効力を提供するように使用可能な製品において使用され、前記製品が、クリーム、ローション、ペースト、軟膏、およびそれらの組合せからなる群から選択される請求項１から２１または２２に記載のプロセス。
【請求項３５】
前記製品が、約０．０００１％から約１０％の間の量において前記組成を含む請求項３４に記載のプロセス。
【請求項３６】
前記製品が、開いた外傷に適用される請求項３４または３５に記載のプロセス。
【請求項３７】
前記ナノ粒子が、内科プロセスにおいて抗ウィルス剤として使用される請求項１から２１または２２に記載のプロセス。
【請求項３８】
前記金属が、選択されたタンパク質または抗体に結合される請求項１から２１または２２に記載のプロセス。
【請求項３９】
前記組成を医薬品送達システムに組み込むことをさらに含む請求項１から２１または２２に記載のプロセス。
【請求項４０】
前記医薬品送達システムが、ポリ（２−ヒドロキシエチルメタクリレート）、ポリ（Ｎ−ビニルピロリドン）、ポリ（メチルメタクリレート）、ポリ（ビニルアルコール）、ポリ（アクリル酸）、ポリアクリルアミド、ポリ（エチレン−コ−ビニルアセテート）、ポリ（エチレングリコール）、ポリ（メタクリル酸）、ポリラクチド（ＰＬＡ）、ポリグリコリド（ＰＧＡ）、ポリ（ラクチド−コ−グリコリド）（ＰＬＧＡ）、ポリ無水物、ポリオルソエステル、およびそれらの組合せからなる群から選択された材料を含む請求項３９に記載のプロセス。
【請求項４１】
前記医薬品送達システムが、前記ナノ粒子を特定の治療する部位に送達することと、前記ナノ粒子の放出を調節することと、前記ナノ粒子の放出を制御することとの少なくとも１つを備える請求項３９または４０に記載のプロセス。
【請求項４２】
前記医薬品送達システムが、ｐＨ、濃度勾配、温度、およびそれらの組合せからなる群から選択された変化に反応する請求項３９から４０または４１に記載のプロセス。
【請求項４３】
前記医薬品送達システムが、外部刺激に反応し、前記外部刺激が、超音波処理、放射、磁場、温度変化、および電場からなる群から選択される請求項３９から４１または４２に記載のプロセス。
【請求項４４】
前記ナノ粒子が、ＨＳＶ−１、ＢＶＤＶ、ネコ・カリチウィルス、アデノウィルス、およびそれらの組合せからなる群から選択されたウィルスを処置するために使用される請求項１から４２または４３に記載のプロセス。
【請求項４５】
組成を選択することが、前記ナノ粒子が凝集しないようにする炭素構造内においてほぼ非凝集性のナノ粒子の組成を選択することを含む請求項１から４４のいずれかに記載のプロセス。
【請求項４６】
組成を選択することが、カルビン構造内に分散する金属ナノ粒子を含む組成を選択することを含む請求項１から４５のいずれかに記載のプロセス。
【請求項４７】
組成を選択することが、前記金属ナノ粒子が前記粒子をコーティングせずに分離して維持される組成を選択することを含む請求項１から４６のいずれかに記載のプロセス。
【請求項４８】
組成を選択することが、前記金属ナノ粒子が表面機能を有さずに分離して維持される組成を選択することを含む請求項１から４７のいずれかに記載のプロセス。
【請求項４９】
組成を選択することが、前記金属ナノ粒子が分散剤または表面活性剤を使用せずに離散して維持される組成を選択することを含む請求項１から４８のいずれかに記載のプロセス。
【請求項５０】
組成を選択することが、カルビン構造が金属ナノ粒子の周りにケージを形成する組成を選択することを含む請求項１から４９のいずれかに記載のプロセス。
【請求項５１】
組成を選択することが、カルビン構造内に散在する金属ナノ粒子を含む組成を選択することと、前記カルビン構造から粒子を放出することをさらに備えることとを含み、前記放出された粒子が抗ウィルス活性を提供する請求項１から５０のいずれかに記載のプロセス。
【国際調査報告】
2008523063.tif 000035